(57)【要約】  本発明は、転写紙を製造するための方法、該方法によって製造された転写紙及び転写印刷法に関する。【特許請求の範囲】
【請求項１】
殊にインクジェット印刷用の転写紙の製造法であって、以下の工程：
（ａ）第１の水性液体を、印刷されるべき紙の表側の面に塗布し、ここで、第１の水性液体はポリアクリル酸アンモニウムを含有する、かつ続けて乾燥させる工程及び
（ｂ）場合により、第２の水性液体を、紙の裏側の面に塗布し、かつ続けて乾燥させる工程、ここで、第２の水性液体は、場合によりポリアクリル酸アンモニウムを含有する、
を包含する、殊にインクジェット印刷用の転写紙の製造法。
【請求項２】
第１の水性液体が、ポリアクリル酸アンモニウムを、該液体の全質量に対して１０〜５０質量％の割合で、殊に２０〜４０質量％の割合で含有することを特徴とする、請求項１記載の方法。
【請求項３】
第１の水性液体及び場合により第２の水性液体を、１ｍ2につき１０〜４０ｇ、殊に１５〜２５ｇの量で紙に塗布することを特徴とする、請求項１又は２記載の方法。
【請求項４】
ポリアクリル酸アンモニウムを、乾燥質量１〜２５ｇ、殊に２〜２０ｇの量で紙の表側の面に塗布することを特徴とする、請求項１から３までのいずれか１項記載の方法。
【請求項５】
第１の水性液体及び場合により第２の水性液体が、ｐＨ値≧７、殊に≧９を有することを特徴とする、請求項１から４までのいずれか１項記載の方法。
【請求項６】
第１の液体が、さらなる添加剤を含有し、殊に該添加剤は：
（ｉ）例えば１０〜５０質量％、殊に１０〜３０質量％の割合の、ＳｉＯ2又はケイ酸塩
（ｉｉ）例えば５〜２５質量％、殊に５〜１５質量％の割合の、セルロース誘導体、例えばカルボキシメチルセルロース、及び／又は
（ｉｉｉ）例えば５〜２５質量％、殊に１０〜２０質量％の割合の、多価アルコール、例えばグリセリン、ここで、これらの質量割合は、そのつど第１の液体の全質量に対する、
から選択されることを特徴とする、請求項１から５までのいずれか１項記載の方法。
【請求項７】
殊にインクジェット印刷用の転写紙を製造するための、ポリアクリル酸アンモニウムを含有する水性液体の使用。
【請求項８】
殊にインクジェット印刷用の転写紙において、印刷されるべき表側の面及び場合により裏側の面が、ポリアクリル酸アンモニウムによりコーティングされており、殊に、紙１ｍ2につき１〜２５ｇの量で表側の面が、かつ場合により紙１ｍ2につき０．５〜１５ｇの量で裏側の面がコーティングされていることを特徴とする、殊にインクジェット印刷用の転写紙。
【請求項９】
昇華性顔料の層を、請求項８記載の転写紙の表側の面に、例えばインクジェット印刷によって塗布することを特徴とする、転写紙の印刷法。
【請求項１０】
物品、殊にテキスタイルを印刷するための印刷された転写紙において、表側の面がポリアクリル酸アンモニウム及び昇華性顔料によりコーティングされていることを特徴とする、物品、殊にテキスタイルを印刷するための印刷された転写紙。
【請求項１１】
物品、殊にテキスタイルの印刷法において、印刷されるべき物品を、請求項１０に記載の印刷された転写紙と、高められた温度で接触させ、そうして昇華性顔料を転写紙から印刷されるべき物品に転写することを特徴とする、物品、殊にテキスタイルの印刷法。
【請求項１２】
顔料を紙から印刷されるべき物品へローラー捺染によって転写することを特徴とする、請求項１１記載の方法。
【発明の詳細な説明】
【技術分野】
【０００１】
発明の詳細な説明
本発明は、転写紙を製造するための方法、該方法によって製造された転写紙及び転写印刷法に関する。
【０００２】
転写印刷とは、例えばテキスタイルといった種々の材料を、転写紙を用いて印刷することを意味する。転写紙に顔料がコーティングされ、次いでこれが印刷可能な材料に熱転写プレス機で昇華によって転写される。
【０００３】
ＷＯ００／０６３９２は、殊にインクジェット印刷用の転写紙を開示しており、これは少なくとも、印刷されるべき面にリリース層又はバリヤー層が設けられており、ここで、該層は、せいぜい１００ｍｌ／ｍｉｎの多孔度を有している。
【０００４】
公知の転写紙においてしばしば生じる欠点は、例えばインクジェット印刷によって塗布された顔料が塗りだまりを形成する(verschmieren)ことである。この問題は、顔料層の塗布前に、例えばカルボキシメチルセルロースといった親水性ポリマーでコーティングされている転写紙を使用した場合ですら生じる。
【０００５】
意想外にも、ポリアクリル酸アンモニウムを含有する水性液体で転写紙をコーティングした場合に、上述の欠点を少なくとも十分に回避できることが確認された。
【０００６】
したがって、本発明の第１の観点は、次の工程：
（ａ）第１の水性液体を、印刷されるべき紙の表側の面に塗布し、ここで、第１の水性液体はポリアクリル酸アンモニウムを含有する、かつ続けて乾燥させる工程及び
（ｂ）場合により、第２の水性液体を、紙の裏側の面に塗布し、かつ続けて乾燥させる工程、ここで、第２の水性液体は、場合によりポリアクリル酸アンモニウムを含有する、
を包含する、殊にインクジェット印刷用の転写紙を製造するための方法に関する。
【０００７】
転写紙の製造のために使用される出発材料は、一般に使われている紙、例えば白色又は未漂白の紙であり、紙１ｍ2につき、通常は６０〜１４０ｇ、殊に８０〜１２０ｇの質量を有する。
【０００８】
本発明による方法の工程（ａ）によれば、印刷されるべき表側の面、すなわち、その後に顔料がコーティングされる面が、ポリアクリル酸アンモニウムを含有する第１の水性液体と接触される。コーティングのために使用されるポリアクリル酸アンモニウムは、通常は、５００ダルトン又はそれを上回る値、例えば１０００〜５０００ダルトン及び殊に１０００〜２０００ダルトンの質量平均分子量を有する。好ましくは、第１の水性液体は、ポリアクリル酸アンモニウムを、該液体の全質量に対して１０〜５０質量％の割合で、殊に２０〜４０質量％の割合で含有する。例えば、第１の水性液体は、通常の方法によって、例えばドクターブレード又はロールドクターといったドクターを用いて、又は噴霧によって塗布することができる。塗布した後に、紙は、通常は、高められた温度で、例えば４０〜８０℃で乾燥される。
【０００９】
工程（ｂ）は、好ましくは、紙の裏側の面に第２の水性液体を塗布し、かつ引き続き乾燥させることを包含する。好ましくは、第２の水性液体は、親水性有機ポリマー、殊にポリアクリル酸アンモニウムを含有する。第２の水性液体は、ポリアクリル酸アンモニウム又はその他の有機ポリマーを、該液体の全質量に対して５〜３０質量％の割合で、殊に１０〜２０質量％の割合で含有する。第２の液体の塗布及び引き続く乾燥は、第１の液体の場合のように、公知の方法に従って行ってよい。
【００１０】
第１の水性液体及び場合により第２の水性液体は、通常は、１ｍ2につき１０〜４０ｇ、殊に１５〜２５ｇの量で紙に塗布され、ここで、少なからぬ実施形態においては、より多くの量又はより少ない量も塗布されうる。さらに有利なのは、ポリアクリル酸アンモニウムが、乾燥質量１〜２５ｇ、殊に２〜２０ｇの量で、紙の表側の面に塗布されることである。裏側の面には、ポリアクリル酸アンモニウム（又はその他の親水性ポリマー）が、好ましくは、乾燥質量０．５〜１５ｇ、殊に１〜１０ｇの量で塗布される。
【００１１】
第１の水性液体及び場合により第２の水性液体も、中性〜アルカリ性のｐＨ値、例えばｐＨ値≧７、例を挙げれば≧９を有してよい。
【００１２】
第１の水性液体は、ポリアクリル酸アンモニウム以外に、場合により、なおさらなる添加物質、例えば、ＳｉＯ2又はケイ酸塩のような無機添加剤、有機添加剤、殊に、例えばセルロース誘導体といった有機ポリマー、例えばカルボキシメチルセルロース、及び／又は揮発性でない低分子量有機物質、殊に、例えばグリセリンといった多価アルコールを含有してよい。特に有利な実施形態において、添加剤は：
（ｉ）例えば１０〜５０質量％、殊に１０〜３０質量％の割合の、ＳｉＯ2又はケイ酸塩
（ｉｉ）例えば５〜２５質量％、殊に５〜１５質量％の割合の、例えばカルボキシメチルセルロースといったセルロース誘導体、及び／又は
（ｉｉｉ）例えば５〜２５質量％、殊に１０〜２０質量％の割合の、例えばグリセリンといった多価アルコール、ここで、これらの質量割合は、そのつど第１の液体の全質量に対する、
から選択される。
【００１３】
上記の添加剤以外に、好ましくは水からの液体の残分が存在する。第１の液体中の水の割合は、好ましくは≧５０質量％、殊に≧７０質量％である。有機揮発性溶剤は、好ましくは存在していない。
【００１４】
以下では、紙の表側の面をコーティングするための本発明による水性液体に関する有利な特定の実施例が、下記のように示されている：
コーティング液体１
コロイド状ＳｉＯ2  １０〜３０質量％
ＮａＯＨ  ０．１〜０．５質量％
ポリアクリル酸アンモニウム  ２０〜４０質量％
残分  Ｈ2Ｏ
コーティング液体２
カルボキシメチルセルロース  ５〜１５質量％
グリセリン  １０〜２０質量％
ポリアクリル酸アンモニウム  ２０〜４０質量％
残分  Ｈ2Ｏ
【００１５】
紙の裏側の面をコーティングするための水性液体に関する有利な実施例は、下記の通りである：
ポリアクリル酸アンモニウム  １０〜２０質量％
残分  Ｈ2Ｏ
【００１６】
本発明のさらなる観点は、殊にインクジェット印刷用の転写紙を製造するための、ポリアクリル酸アンモニウムを含有する水性液体の使用である。
【００１７】
水性液体は、転写紙の表側の面及び／又は裏側の面をコーティングするために、前で記載されたように使用することができる。
【００１８】
本発明のさらにもう一つの観点は、印刷されるべき表側の面及び場合により裏側の面が、ポリアクリル酸アンモニウムにより、殊に前で記載された量で、例えば紙１ｍ2につき１〜２５ｇの量で表側の面が、かつ例えば紙１ｍ2につき０．５〜１５ｇの量で裏側の面がコーティングされている、インクジェット印刷用の転写紙である。
【００１９】
コーティング、殊に表側の面のコーティングは、そのうえなお添加剤を、前で記載されたように含有していてよい。
【００２０】
本発明のさらにもう一つの観点は、転写紙の印刷法であり、ここで、昇華性顔料の層を、例えばインクジェット印刷によって、転写紙の表側の面に上記したように塗布する。顔料は、通常の印刷インク中で、一般に使われている装置、例えばインクジェット印刷機を用いて、公知の方法に従って塗布することができる。塗布した後に、印刷された転写紙は、室温又は８０℃までの高められた温度で乾燥される。意想外にも、塗布及び乾燥に際して、顔料が塗りだまりを形成する傾向を示さないことが確認された。
【００２１】
印刷された転写紙は、公知のように、物品、殊にテキスタイルを印刷するために使用することができる。
【００２２】
したがって、本発明のさらにもう一つの観点は、表側の面が昇華性顔料及びポリアクリル酸アンモニウムによりコーティングされている、物品、殊にテキスタイルを印刷するための印刷された転写紙である。
【００２３】
印刷されるべきテキスタイルは、通常は、無着色もしくは白色である。しかしながら、場合により、予め着色されたテキスタイルも使用することができる。通常それは、ポリエステル繊維及び／又はポリアミド繊維少なくとも５０〜６０質量％を含有するか、又はポリエステル及び／又はポリアミドでコーティングされているテキスタイルである。
【００２４】
意想外にも、本発明による転写紙により、伸縮性のあるテキスタイルも塗りだまりなしにコーティングすることができる。このために適切には、ポリアクリル酸アンモニウム以外に、例えばグリセリンといった多価アルコール、及び／又は、例えばカルボキシメチルセルロースといったセルロース誘導体を含有する第１のコーティング液体が使用される。かかる液体でコーティングされた紙は、加熱すると印刷されるべき材料に接着し、その結果、印刷されるべき材料への紙の着色転写を慣例のローラー捺染法によって顔料の塗りだまりなしに行うことが可能となる。
【００２５】
したがって、本発明のさらにもう一つの対象は、印刷されるべき物品を、印刷された転写紙と、上記したように、高められた温度で、例えば１６０〜２４０℃で接触させ、そうして昇華性顔料を転写紙から印刷されるべき物品に転写することを特徴とする、物品、殊にテキスタイルを印刷するための方法である。
【国際調査報告】
2012521909.tif 000002
2012521909.tif 000003
2012521909.tif 000004
2012521909.tif 000005